【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
ａ）少なくとも１種の熱可塑性ポリマーを含有し、光透過率が１．０％未満である基材層、および
ｂ）前記基材層の少なくとも一方の側に位置する外層
を含んでなる、高耐候安定性を有する多層構造体であって、
前記基材層は、
ａ１）０．０２重量％〜０．２重量％の、以下の構造（１）：
【化１】
2016507402.tif 000001
［式中、
Ｒ１およびＲ２は、それぞれ独立に、Ｈ、ＯＨ、ＯＲ５、ＮＨ２およびＮＨＲ５であり、ここで、Ｒ５は、アルキル、シクロアルキル、フェニルならびに置換型および縮合型フェニルから選択され、
Ｒ３は、Ｈ、アルキル、アルコキシであり、
Ｒ４は、Ｈ、ＯＨおよびｐ−メチルフェニル−ＮＨ−である。］、または、以下の構造（２）：
【化２】
2016507402.tif 000002
の少なくとも１種のアントラキノン系着色剤、および
ａ２）０．０１重量％〜１．００重量％の１種または２種以上の離型剤
をさらに含んでなり、かつ
前記外層は、ポリシロキサン系またはポリアクリレート系またはポリウレタンアクリレート系のコーティング剤からなり、少なくとも１種の紫外線吸収剤を含有し、２〜１５μｍの層厚さを有することを特徴とする、多層構造体。
【請求項２】
前記染料ａ１）が、以下の構造（１Ａ）〜（１Ｈ）：
【化３】
2016507402.tif 000003
【化４】
2016507402.tif 000004
【化５】
2016507402.tif 000005
【化６】
2016507402.tif 000006
【化７】
2016507402.tif 000007
【化８】
2016507402.tif 000008
【化９】
2016507402.tif 000009
【化１０】
2016507402.tif 000010
を含んでなる群から選択されることを特徴とする、請求項１に記載の多層構造体。
【請求項３】
前記基材層ａ）が、構造（３）〜（７）：
【化１１】
2016507402.tif 000011
［式中、Ｒ３は、ハロゲンであり、ｎは０〜４の整数である。］
【化１２】
2016507402.tif 000012
【化１３】
2016507402.tif 000013
［式中、Ｒ（５〜２０）基は、それぞれ独立に、水素、メチル、エチル、プロピル、イソプロピル、ブチル、イソブチル、ｔｅｒｔ−ブチル、ペンチル、ネオペンチル、ヘキシル、テキシル、フッ素、塩素、臭素、スルホン、ＣＮである。］
【化１４】
2016507402.tif 000014
［式中、
Ｒ１およびＲ２は、それぞれ独立に、直鎖もしくは分岐アルキル基またはハロゲンであり、
ｎは０〜４の自然数である。］
【化１５】
2016507402.tif 000015
のうちの１種以上のさらなる染料を含んでなることを特徴とする、請求項１または２に記載の多層構造体。
【請求項４】
前記基材層が、構造（１Ｃ）、（１Ｈ）、（１Ｇ）、（１Ｄ）および（２）から選択される少なくとも２種の染料の染料組合せを含有し、ここで、（１Ｃ）は常に必ず存在することを特徴とする、請求項１〜３のいずれか一項に記載の多層構造体。
【請求項５】
前記基材層がカーボンブラックおよびペリノン系染料を含まないことを特徴とする、請求項１〜４のいずれか一項に記載の多層構造体。
【請求項６】
前記基材層が以下の成分：
ａ３）０．００重量％〜０．２０重量％の割合の少なくとも１種の熱安定剤、
ａ４）０．０５重量％未満の正の割合の少なくとも１種の加工安定剤、
ａ５）０．０％〜２０．０重量％の割合の少なくとも１種の紫外線吸収剤、
ａ６）０．０重量％〜５．０重量％の割合の少なくとも１種のさらなる添加剤
をさらに含んでなることを特徴とする、請求項１〜５のいずれか一項に記載の多層構造体。
【請求項７】
前記基材層が以下の成分：
ａ３）０．０１重量％〜０．１０重量％の割合の少なくとも１種の熱安定剤、
ａ４）０．００００５重量％〜０．０５０００重量％の割合の少なくとも１種の加工安定剤、
ａ５）０．１０％〜１．００重量％の割合の少なくとも１種の紫外線吸収剤、
ａ６）０．０１重量％〜１．００重量％の割合の少なくとも１種のさらなる添加剤
をさらに含んでなることを特徴とする、請求項１〜６のいずれか一項に記載の多層構造体。
【請求項８】
前記基材層中の前記熱可塑性ポリマーが、ポリカーボネート、または、ビニル（コ）ポリマーもしくはポリエステルを含有するポリカーボネートブレンドであることを特徴とする、請求項１〜７のいずれか一項に記載の多層構造体。
【請求項９】
成分ａ４）がトリイソオクチルホスフェートであることを特徴とする、請求項１〜８のいずれか一項に記載の多層構造体。
【請求項１０】
前記外層がポリシロキサンベースであることを特徴とする、請求項１〜９のいずれか一項に記載の多層構造体。
【請求項１１】
前記外層が１．０〜１２．０μｍの厚さを有することを特徴とする、請求項１〜１０のいずれか一項に記載の多層構造体。
【請求項１２】
前記基材層の両面に外層が配置されることを特徴とする、請求項１〜１１のいずれか一項に記載の多層構造体。
【請求項１３】
前記外層および前記基材層の間にプライマー層が配置されることを特徴とする、請求項１〜１２のいずれか一項に記載の多層構造体。
【請求項１４】
前記プライマー層が０．３μｍ〜８．０μｍの厚さを有することを特徴とする、請求項１３に記載の多層構造体。
【請求項１５】
請求項１〜１４のいずれか一項に記載の多層構造体を製造するための方法であって、以下の工程：
・ＭＶＲが７ｃｍ３／（１０分）〜２５ｃｍ３／（１０分）であるポリカーボネートを含んでなる基材材料であって、
ａ１）０．０２重量％〜０．２重量％の、以下の構造（１）：
【化１６】
2016507402.tif 000016
［式中、
Ｒ１およびＲ２は、それぞれ独立に、Ｈ、ＯＨ、ＯＲ５、ＮＨ２およびＮＨＲ５であり、ここで、Ｒ５は、アルキル、シクロアルキル、フェニルならびに置換型および縮合型フェニルから選択され、
Ｒ３は、Ｈ、アルキル、アルコキシであり、
Ｒ４は、Ｈ、ＯＨおよびｐ−メチルフェニル−ＮＨ−である。］、または、以下の構造（２）：
【化１７】
2016507402.tif 000017
の少なくとも１種のアントラキノン系着色剤、および
ａ２）０．０１重量％〜１．００重量％の１種または２種以上の離型剤
を含んでなり、必要に応じて請求項６に記載の成分ａ３）〜ａ６）を含んでなる基材材料を製造する工程、
・高い金型温度で特定の骨格構造の成形品を製造する工程、
・前記成形品をフローコーティング法により、
ａ）ＰＣとポリシロキサン系コーティング材料との間の接着を可能にする有機結合材料、および
ｂ）少なくとも１種の紫外線吸収剤、
ｃ）アルコール系溶媒
を含んでなるプライマー溶液でコーティングする工程、
・前記成分を室温で１０〜６０分間ガス抜きをし、１００〜１３５℃で５分〜６０分間硬化する工程、
・前記成形品をフローコーティング法により、
ａ）式ＲｎＳｉＸ４−ｎ（ｎは１〜４である）（式中、Ｒは脂肪族Ｃ１〜Ｃ１０基およびアリール基を表し、ＸはＨ、脂肪族Ｃ１〜Ｃ１０基およびアリール基、またはその部分縮合物である）の有機ケイ素化合物、
ｂ）少なくとも１種の微細化無機化合物、
ｃ）アルコール系溶媒、
ｄ）少なくとも１種の紫外線吸収剤
を含んでなるシロキサン系コーティング材料でコーティングする工程、
・前記成分を室温で１０〜６０分間ガス抜きをし、１００〜１４０℃で１０分〜１２０分間硬化する工程
を含むことを特徴とする、方法。